(57)【特許請求の範囲】
【請求項１】
（Ａ）６４℃デカン可溶成分の含有割合が０．１〜２０重量％の範囲にあり、２３０℃、２．１６ｋｇ荷重で測定されるメルトフローレートが０．０５〜５０ｇ／10分の範囲にあるプロピレン系重合体：３０〜９３重量％と、
（Ｂ）エチレンと、炭素原子数が６〜２０のα−オレフィンとの共重合体であって、密度が０．９０５〜０．９５ｇ／ｃｍ3 の範囲にあるエチレン・α−オレフィン共重合体：５〜３５重量％と、
（Ｃ）エチレンと、炭素原子数が４〜２０のα−オレフィンとの共重合体であって、密度が０．８５ｇ／ｃｍ3 以上０．８７ｇ／ｃｍ3 未満の範囲にあるエチレン・α−オレフィン共重合体：２〜３５重量％とからなり
前記（Ｂ）エチレン・α−オレフィン共重合体の密度（ｄB ）と、前記（Ｃ）エチレン・α−オレフィン共重合体の密度（ｄC ）との差（ｄB −ｄC ）が０．０４〜０．０８５の範囲にあることを特徴とするプロピレン系重合体組成物。
【請求項２】
前記（Ｂ）エチレン・α−オレフィン共重合体において、炭素原子数が６〜２０のα−オレフィンが直鎖状のα−オレフィンである請求項１に記載のプロピレン系重合体組成物。
【請求項３】
請求項１または２に記載のプロピレン系重合体組成物からなることを特徴とするブロー成形用プロピレン系重合体組成物。
【請求項４】
請求項１または２に記載のプロピレン系重合体組成物をブロー成形することにより得られることを特徴とするブロー成形体。
【発明の詳細な説明】
【０００１】
【発明の属する技術分野】
本発明は、プロピレン系重合体組成物、ブロー成形用プロピレン系重合体組成物および該組成物をブロー成形することにより得られるブロー成形体に関するものである。
【０００２】
【発明の技術的背景】
プロピレン単独重合体、プロピレン共重合体などのプロピレン系重合体は、機械的物性、耐熱性および耐薬品性などの諸特性が良好であるため、ブロー成形体などの中空成形品、フィルム、シートなどに加工され各種用途に用いられている。しかしながら用途によっては、耐衝撃性などが充分とはいえない場合がある。プロピレン系重合体からなる成形体の耐衝撃性などを向上させる方法としては、たとえばプロピレン系重合体に低結晶性エチレン・α−オレフィン共重合体などの改質材をブレンドして組成物とする方法が知られている。
【０００３】
たとえば、特開平１−２４７４４５号公報には、炭素数６以上の３位分岐α−オレフィン又は、ビニルシクロアルカンを、１〜１０００００ｗｔｐｐｍ含有する結晶性プロピレン重合体あるいは共重合体から成る成分（Ａ）９５〜４０ｗｔ％と、密度が０．９５０〜０．８９０ｇ／ｃｃであって、屈折率が成分（Ａ）以上のものであるエチレン重合体あるいは共重合体の成分（Ｂ）３〜５５ｗｔ％と、密度が０．８９０ｇ／ｃｃ以下であって、屈折率が成分（Ａ）以下のものであるエチレン共重合体の成分（Ｃ）２〜４０ｗｔ％からなることを特徴とする組成物が記載されており、実施例には結晶性ポリプロピレン共重合体と、分岐状低密度ポリエチレンと、エチレン・ブテン-1ゴム状重合体とからなる組成物が記載されている。しかしながらこのような組成物は、用途によっては耐衝撃性が充分でない場合があり、ブロー成形によりボトルに成形した場合に、表面硬度および落下強度が充分でないことがある。
【０００４】
また、特開平３−５９０４９号公報には、（ａ）メルトフローインデックスが０．７ｇ／10分以下のポリプロピレン４０〜８０重量％と、（ｂ）メルトフローインデックスが０．２ｇ／10分以下のポリエチレン５〜３５重量％と、（ｃ）メルトフローインデックスが１．０ｇ／10分以下のエチレン−αオレフィン共重合体ゴム１５重量％を超え２５重量％以下とを含有し、０．３ｇ／10分以下のメルトフローインデックスを有することを特徴とするポリオレフィン組成物が記載されており、実施例には結晶性ポリプロピレン共重合体と、高密度ポリエチレンと、エチレン・プロピレン共重合ゴムとからなる組成物が記載されている。しかしながらこのような組成物は、ボトルに成形した場合に、表面硬度が充分でないことがあり、またウエルド部の外観が良好でないことがある。
【０００５】
本発明者らは、このような従来技術に鑑みて鋭意検討した結果、プロピレン系重合体と、エチレンと炭素原子数が６〜２０のα−オレフィンとの共重合体であって、密度が０．９０５〜０．９５ｇ／ｃｍ3 の範囲にあるエチレン・α−オレフィン共重合体と、エチレンと炭素原子数が４〜２０のα−オレフィンとの共重合体であって、密度が０．８５ｇ／ｃｍ3 以上０．８７ｇ／ｃｍ3 未満の範囲にあるエチレン・α−オレフィン共重合体とからなる組成物は、剛性と耐衝撃性とのバランスに優れ、透明性、表面平滑性（グロス）および表面硬度に優れ、かつウエルド部の外観が良好で、落下強度に優れたブロー成形体が得られることを見出して本発明を完成するに至った。
【０００６】
【発明の目的】
本発明は、上記のような従来技術に鑑みてなされたものであって、剛性と耐衝撃性とのバランスに優れ、透明性、表面平滑性（グロス）および表面硬度に優れ、かつウエルド部の外観が良好で、落下強度に優れたブロー成形体が得られるようなプロピレン系重合体組成物、ブロー成形用プロピレン系重合体組成物およびこの組成物からなるブロー成形体を提供することを目的としている。
【０００７】
【発明の概要】
本発明に係るプロピレン系重合体組成物は、
（Ａ）６４℃デカン可溶成分の含有割合が０．１〜２０重量％の範囲にあり、２３０℃、２．１６ｋｇ荷重で測定されるメルトフローレートが０．０５〜５０ｇ／10分の範囲にあるプロピレン系重合体：３０〜９３重量％と、
（Ｂ）エチレンと、炭素原子数が６〜２０のα−オレフィンとの共重合体であって、密度が０．９０５〜０．９５ｇ／ｃｍ3 の範囲にあるエチレン・α−オレフィン共重合体：５〜３５重量％と、
（Ｃ）エチレンと、炭素原子数が４〜２０のα−オレフィンとの共重合体であって、密度が０．８５ｇ／ｃｍ3 以上０．８７ｇ／ｃｍ3 未満の範囲にあるエチレン・α−オレフィン共重合体：２〜３５重量％とからなり
前記（Ｂ）エチレン・α−オレフィン共重合体の密度（ｄB ）と、前記（Ｃ）エチレン・α−オレフィン共重合体の密度（ｄC ）との差（ｄB −ｄC ）が０．０４〜０．０８５の範囲にあることを特徴としている。
【０００９】
また、前記（Ｂ）エチレン・α−オレフィン共重合体において、炭素原子数が６〜２０のα−オレフィンが直鎖状のα−オレフィンであることが望ましい。
本発明に係るブロー成形用プロピレン系重合体組成物は、前記プロピレン系重合体組成物からなることを特徴としている。
【００１０】
本発明に係るブロー成形体は、前記プロピレン系重合体組成物をブロー成形することにより得られることを特徴としている。
【００１１】
【発明の具体的説明】
以下、本発明に係るプロピレン系重合体組成物、ブロー成形用プロピレン系重合体組成物および該組成物からなるブロー成形体について具体的に説明する。
【００１２】
本発明に係るプロピレン系重合体組成物は、（Ａ）プロピレン系重合体と、互いに密度が異なる（Ｂ）エチレン・α−オレフィン共重合体および（Ｃ）エチレン・α−オレフィン共重合体とから構成されている。
【００１３】
まず本発明に係るプロピレン系重合体組成物を構成する各成分について説明する。
（Ａ）プロピレン系重合体
プロピレン系重合体（Ａ）は、プロピレンの単独重合体、またはプロピレンと、エチレン若しくは炭素原子数が４〜２０のα−オレフィンとの共重合体である。炭素原子数が４〜２０のα−オレフィンとしては、エチレン、1-ブテン、1-ペンテン、4-メチル-1-ペンテン、1-ヘキセン、1-オクテン、1-デセン、1-ドデセン、1-テトラデセン、1-ヘキサデセン、1-オクタデセン、1-エイコセンなどが挙げられる。これらのα−オレフィンは１種単独でまたは２種以上組合わせて用いることができる。これらのα−オレフィンは、プロピレンとランダム共重合体を形成してもよく、また、ブロック共重合体を形成してもよい。本発明では、プロピレン単独重合体、エチレン含量が２〜４０モル％の結晶性プロピレン・エチレンブロック共重合体、エチレン含量が０．５〜１０モル％の結晶性プロピレン・エチレンランダム共重合体が好ましい。
【００１４】
このようなプロピレン系重合体（Ａ）では、６４℃デカン可溶成分の含有割合は、０．１〜２０重量％、好ましくは０．１〜１５重量％、より好ましくは０．１〜１０重量％の範囲にあり、６４℃デカン可溶成分の１３５℃デカリン中の極限粘度［η］は、通常０．１〜６ｄｌ／ｇ、好ましくは０．１〜４ｄｌ／ｇ、より好ましくは０．５〜４ｄｌ／ｇの範囲にある。この６４℃デカン可溶成分は、通常ゴム成分およびアタクティック成分である。
【００１５】
また６４℃デカン不溶成分のペンタッドアイソタクティシティー（ｍｍｍｍ分率）は、通常０．９５〜０．９９、好ましくは０．９７〜０．９９の範囲にある。
【００１６】
プロピレン系重合体（Ａ）の２３０℃、２．１６ｋｇ荷重で測定されるメルトフローレートは、通常０．０５〜５０ｇ／10分、好ましくは０．０５〜４０ｇ／10分、好ましくは０．０５〜３０ｇ／10分の範囲にある。
【００１７】
また、密度は、通常０．８８５〜０．９１ｇ／ｃｍ3 、好ましくは０．８９〜０．９１ｇ／ｃｍ3 、より好ましくは０．８９５〜０．９１ｇ／ｃｍ3 の範囲にあり、屈折率は、通常１．４９０〜１．５１０、好ましくは１．４９５〜１．５１０、より好ましくは１．５００〜１．５１０の範囲にある。
【００１８】
本発明ではプロピレン系重合体組成物の６４℃デカン可溶成分量は、以下のようにして測定される。すなわち、５００ｍｌのデカンに試料を２ｇ、安定剤を０．０５ｇ加えて１４５℃で溶融するまで攪拌する。溶融したところで、溶融温度が６４℃になるように調節し、６４℃で２時間ゆっくり攪拌した後、６４℃に加熱した濾過フィルターで濾過することによりデカン可溶成分と不溶成分（析出成分）を分離する。デカン可溶成分は、３リットルのアセトンにあけて、２４時間攪拌して析出させる。この析出成分を濾過し、減圧下、室温で２４時間乾燥した後、秤量することによりデカン可溶成分量を測定することができる。
【００１９】
また、６４℃デカン不溶成分の含有割合は、以下のようにして測定される。すなわち、前記デカン可溶成分量の測定の際に得られたデカン不溶成分（析出成分）を再び５００ｍｌのデカンに加えて、１４５℃にて溶融させ、この溶液を３リットルのアセトンにあけて、２４時間攪拌して析出させる。この析出成分を濾過し、減圧下、室温で２４時間乾燥した後、秤量することによりデカン不溶成分量を測定することができる。
【００２０】
本発明では、ｍｍｍｍ分率、ＭＦＲ、密度および屈折率は、以下のようにして測定される。
ｍｍｍｍ分率は、13Ｃ−ＮＭＲスペクトルにおけるＰmmmm（プロピレン単位が５単位連続してイソタクチック結合した部位における第３単位目のメチル基に由来する吸収強度）およびＰW （プロピレン単位の全メチル基に由来する吸収強度）の吸収強度から下記式により求められる。
【００２１】
ｍｍｍｍ分率＝Ｐmmmm／ＰW 
ＮＭＲ測定は、たとえば次のようにして行われる。すなわち、試料０．３５ｇをヘキサクロロブタジエン２．０ｍｌに加熱溶解させる。この溶液をグラスフィルター（Ｇ２）で濾過した後、重水素化ベンゼン０．５ｍｌを加え、内径１０ｍｍのＮＭＲチューブに装入する。そして日本電子（株）製ＧＸ−５００型ＮＭＲ測定装置を用い、１２０℃で13Ｃ−ＮＭＲ測定を行う。積算回数は、１０，０００回以上とする。
【００２２】
ＭＦＲは、ＡＳＴＭ  Ｄ１２３８に準拠して、２３０℃、２．１６ｋｇ荷重の条件で測定される。
密度は、ＪＩＳ  Ｋ７１１２  Ａ法により測定される。
【００２３】
屈折率は、アッベ屈折計２Ｔ型（アタゴ（株）製）を用いて、ナトリウム線（λ0 ＝５８９．３ｎｍ）で測定される。
このような特性を有するプロピレン系重合体（Ａ）は、種々の方法により製造することができるが、たとえば、固体状チタン触媒成分と有機金属化合物触媒成分とから形成される触媒、もしくはこれら両成分および電子供与体から形成される高活性チタン触媒、またはメタロセン化合物とアルミノキサンとから形成される触媒、またはこれらの触媒を混合した触媒を用いて製造することができる。また、プロピレン系重合体（Ａ）がブロック共重合体である場合には、多段重合時に、各段ごとに前記触媒から選ばれる異なった触媒を用いて製造することもできる。
【００２４】
（Ｂ）エチレン・α−オレフィン共重合体
（Ｂ）エチレン・α−オレフィン共重合体は、エチレンと、炭素原子数が６〜２０のα−オレフィンとの共重合体である。炭素原子数が６〜２０のα−オレフィンとしては、4-メチル-1-ペンテン、1-ヘキセン、1-オクテン、1-デセン、1-ドデセン、1-テトラデセン、1-ヘキサデセン、1-オクタデセン、1-エイコセンおよびこれらの組合わせなどが挙げられる。これらのなかでは、4-メチル-1-ペンテン、1-ヘキセンが好ましく、1-ヘキセンが特に好ましい。
【００２５】
このような（Ｂ）エチレン・α−オレフィン共重合体では、密度は、０．９０５〜０．９５ｇ／ｃｍ3 、好ましくは０．９１０〜９４０ｇ／ｃｍ3 、より好ましくは０．９２０〜０．９４０ｇ／ｃｍ3 の範囲にある。
【００２６】
また１９０℃、２．１６ｋｇ荷重で測定されるメルトフローレートは、通常０．００１〜１５ｇ／10分、好ましくは０．００５〜１５ｇ／10分、好ましくは０．０１〜１０ｇ／10分の範囲にあり、屈折率は、通常１．５０５０〜１．５４００、好ましくは１．５０７０〜１．５４００、より好ましくは１．５０９０〜１．５３５０の範囲にある。
【００２７】
エチレン・α−オレフィン共重合体のメルトフローレートは、ＡＳＴＭ  Ｄ１２３８−６５Ｔに準拠して、１９０℃、２．１６ｋｇ荷重下で測定される。
このような特性を有するエチレン・α−オレフィン共重合体（Ｂ）は、種々の方法により製造することができるが、たとえば、固体状チタン触媒成分と有機金属化合物触媒成分とから形成される触媒、もしくはこれら両成分および電子供与体から形成される高活性チタン触媒、またはメタロセン化合物とアルミノキサンとから形成される触媒、またはこれらの触媒を混合した触媒を用いて製造することができる。
【００２８】
（Ｃ）エチレン・α−オレフィン共重合体
（Ｃ）エチレン・α−オレフィン共重合体は、エチレンと、炭素原子数が４〜２０のα−オレフィンとの共重合体である。炭素原子数が４〜２０のα−オレフィンとしては、1-ブテン、1-ペンテン、4-メチル-1-ペンテン、1-ヘキセン、1-オクテン、1-デセン、1-ドデセン、1-テトラデセン、1-ヘキサデセン、1-オクタデセン、1-エイコセンおよびこれらの組合わせなどが挙げられる。これらのなかでは、1-ブテンが好ましい。
【００２９】
このような（Ｃ）エチレン・α−オレフィン共重合体では、密度は、０．８５ｇ／ｃｍ3 以上０．８７ｇ／ｃｍ3 未満、好ましくは０．８５５ｇ／ｃｍ3 以上０．８７ｇ／ｃｍ3 未満、より好ましくは０．８６ｇ／ｃｍ3 以上０．８７ｇ／ｃｍ3 未満の範囲にある。
【００３０】
また１９０℃、２．１６ｋｇ荷重で測定されるメルトフローレートは、通常０．００１〜１５ｇ／10分、好ましくは０．００５〜１５ｇ／10分、好ましくは０．０１〜１０ｇ／10分の範囲にあり、屈折率は、通常１．４７００〜１．４９５０、好ましくは１．４７２０〜１．４９５０、より好ましくは１．４７５０〜１．４９５０の範囲にある。
【００３１】
このような特性を有するエチレン・α−オレフィン共重合体（Ｃ）は、種々の方法により製造することができるが、たとえば、固体状チタン触媒成分と有機金属化合物触媒成分とから形成される触媒、もしくはこれら両成分および電子供与体から形成される高活性チタン触媒、またはメタロセン化合物とアルミノキサンとから形成される触媒、またはこれらの触媒を混合した触媒を用いて製造することができる。
【００３２】
プロピレン系重合体組成物
本発明に係るプロピレン系重合体組成物は、
（Ａ）プロピレン系重合体：３０〜９３重量％、好ましくは４０〜９０重量％、より好ましくは５０〜８５重量％と、
（Ｂ）エチレン・α−オレフィン共重合体：５〜３５重量％、好ましくは１０〜３５重量％、より好ましくは１０〜３０重量％と、
（Ｃ）エチレン・α−オレフィン共重合体：２〜３５重量％、好ましくは５〜３５重量％、より好ましくは５〜３０重量％とから形成されている。
【００３３】
本発明では、前記（Ｂ）エチレン・α−オレフィン共重合体の密度（ｄB ）と、前記（Ｃ）エチレン・α−オレフィン共重合体の密度（ｄC ）との差（ｄB −ｄC ）が０．０４〜０．０８５、好ましくは０．０５〜０．０８の範囲となるように、（Ｂ）エチレン・α−オレフィン共重合体と（Ｃ）エチレン・α−オレフィン共重合体とを組み合わせることが好ましい。
【００３４】
（Ｂ）エチレン・α−オレフィン共重合体の密度（ｄB ）と、前記（Ｃ）エチレン・α−オレフィン共重合体の密度（ｄC ）との差が上記のような範囲内にあると、得られる組成物は剛性および耐衝撃性のバランスに優れる。
【００３５】
また、（Ｂ）エチレン・α−オレフィン共重合体と（Ｃ）エチレン・α−オレフィン共重合体とからなる組成物の密度が、（Ａ）プロピレン系重合体の密度とほぼ同じになるように、各成分を組み合わせることが好ましい。このように各成分を組み合わせると、得られる組成物は透明性に優れる。
【００３６】
プロピレン系重合体組成物には、本発明の目的を損なわない範囲で、耐候性安定剤、耐熱安定剤、帯電防止剤、スリップ防止剤、アンチブロッキング剤、防曇剤、滑剤、顔料、染料、核剤、可塑剤、老化防止剤、塩酸吸収剤、酸化防止剤等の添加剤が必要に応じて配合されていてもよい。
【００３７】
プロピレン系重合体組成物は、上記のような特性を満たすようにプロピレン系重合体（Ａ）、エチレン・α−オレフィン共重合体（Ｂ）およびエチレン・α−オレフィン共重合体（Ｃ）を選択し、公知の方法によりブレンドすることにより製造することができる。
【００３８】
各成分をブレンドする方法として具体的には、
（１）プロピレン系重合体（Ａ）、エチレン・α−オレフィン共重合体（Ｂ）、エチレン・α−オレフィン共重合体（Ｃ）および所望により他の成分を押出機、ニーダーなどを用いてブレンドする方法、
（２）プロピレン系重合体（Ａ）、エチレン・α−オレフィン共重合体（Ｂ）、エチレン・α−オレフィン共重合体（Ｃ）および所望により他の成分を、適当な良溶媒（たとえばヘキサン、ヘプタン、デカン、シクロヘキサン、ベンゼン、トルエン、キシレンなどの炭化水素溶媒）に溶解し、次いで溶媒を除去する方法、
（３）プロピレン系重合体（Ａ）、エチレン・α−オレフィン共重合体（Ｂ）、エチレン・α−オレフィン共重合体（Ｃ）および所望により他の成分を適当な良溶媒にそれぞれ別個に溶解した溶液を調製した後混合し、次いで溶媒を除去する方法、
（４）上記（１）〜（３）の方法を組み合わせて行う方法などが挙げられる。
【００３９】
本発明に係るプロピレン系重合体組成物は、ブロー成形、真空・圧空成形、カレンダー成形、インフレーション成形、押出成形、発泡成形、延伸フィルム成形、射出成形などの種々の成形方法により成形して、広範な用途に利用することができる。本発明に係るプロピレン系重合体組成物は、特にブロー成形用の材料として好適である。
【００４０】
ブロー成形体
本発明に係るプロピレン系重合体組成物からなるブロー成形体は、上記のようにして得られたプロピレン系重合体組成物をブロー成形することにより得られる。ブロー成形体は、従来公知のブロー成形装置により製造することができる。また成形条件も、従来公知の条件を採用することができる。たとえば押出ブロー成形の場合には、樹脂温度１００〜３００℃でダイより上記プロピレン系重合体組成物を溶融状態でチューブ状パリソンを押出し、次いで付与すべき形状の金型中にパリソンを保持した後、空気を吹き込み樹脂温度１３０〜３００℃で金型に着装し中空成形品を得る。延伸倍率は、横方向に１．５〜５倍であることが望ましい。
【００４１】
射出ブロー成形の場合には、樹脂温度１００℃〜３００℃で上記プロピレン系重合体組成物を金型に射出してパリソンを成形し、次いで付与すべき形状の金型中にパリソンを保持した後空気を吹き込み、樹脂温度１２０℃〜３００℃で金型に着装し、中空成形体を得る。延伸倍率は、縦方向に１．１〜１．８倍であることが望ましく、横方向に１．３〜２．５倍であることが望ましい。
【００４２】
このようにして得られたブロー成形体としては、たとえば化粧瓶、洗剤瓶および、シャンプー、リンス、ボディーソープなどの入浴用洗剤瓶ならびに、工業用薬品缶、ドラム缶、ボトルなどが挙げられる。
【００４３】
【発明の効果】
本発明に係るプロピレン系重合体組成物は、剛性と耐衝撃性とのバランスに優れ、透明性、表面平滑性（グロス）および表面硬度に優れ、かつウエルド部の外観が良好で、落下強度に優れたブロー成形体が得られる。
【００４４】
本発明に係るブロー成形体は、剛性と耐衝撃性とのバランスに優れ、透明性、表面平滑性（グロス）および表面硬度に優れ、かつウエルド部の外観が良好で、落下強度に優れている。
【００４５】
【実施例】
以下、実施例に基づいて本発明をさらに具体的に説明するが、本発明はこれら実施例に限定されるものではない。
【００４６】
実施例において、ＭＦＲ、密度および屈折率は、前述の方法により測定した。曲げ弾性率、耐衝撃強度およびヘイズは、プロピレン系重合体組成物を２３０℃でプレス成形した試料を用い、以下のようにして測定した。
【００４７】
曲げ弾性率（ＦＭ）
ＡＳＴＭ  Ｄ７９０に準拠して、厚さ２ｍｍの試験片を用いて、スパン間３２ｍｍ、曲げ速度５ｍｍ／分の条件下で測定した。
【００４８】
耐衝撃強度（ＩＺ）
ＡＳＴＭ  Ｄ２５６に準拠して、厚さ３ｍｍの試験片（後ノッチ）を用いて、０℃にて測定した。
【００４９】
ヘイズ（Ｈａｚｅ）
厚さ０．５ｍｍの試験片を用いて、日本電色工業（株）製のデジタル濁度計ＮＤＨ−２０Ｄにて測定した。
【００５０】
落下強度、外観および表面硬度は、混練により作製したプロピレン系重合体組成物のペレットを、ブロー成形機で２３０℃、金型水冷にてブロー成形して得られた内容積２００ｍｌのボトルを用いて各試験を行い、以下のように目視にて評価した。グロスは、前記ボトルを用い以下のようにして測定した。
【００５１】
落下強度
ボトルに水を１００ｍｌ入れ、０℃雰囲気下で、１．８ｍの高さから容器を落下させてボトルが白化するか又は割れた個数で評価した。
【００５２】
外観
ウエルド部の厚みむらを目視にて観察し次の基準で評価した。
◎：厚みむらがない
○：厚みむらがほとんどない
△：厚みむらが若干目立つ
×：厚みむらがかなり目立つ
表面硬度
厚さ２ｍｍの試験片の表面に爪を押し当てて、その傷の付き具合いにより次の基準で評価した。
【００５３】
○：ほとんど傷がつかない
△：傷が若干目立つ
×：傷がかなり目立つ
グロス
ボトルの側面を変角光沢計ＶＧ−１Ｄ型（日本電色（株）製）を用いて、入射角６０度にて正反射の光量を測定し、鏡面光沢度に対する百分率（％）として表した。
【００５４】
【実施例１〜４】
表１に示すようなプロピレン系重合体（Ａ）と、エチレン・α−オレフィン共重合体（Ｂ）と、エチレン・α−オレフィン共重合体（Ｃ）とを、表２に示す割合で２３０℃で溶融混練して得られたプロピレン系重合体組成物を調製し、各種物性を測定した。結果を表２に示す。
【００５５】
【比較例１〜４】
成分（Ｂ）として表１に示す（b'-1）エチレン・プロピレン共重合体、（b'-2）エチレン・ブテン共重合体、（b'-3）エチレン単独重合体を、成分（Ｃ）として表１に示す（c'-1）エチレン・ブテン共重合体、（c'-2）エチレン・プロピレン共重合体を表２に示す割合で用い、実施例１〜４と同様にしてプロピレン系重合体組成物を調製し、各種物性を測定した。結果を表２に示す。
【００５６】
【表１】
0003737225.tif 000002
【００５７】
【表２】
0003737225.tif 000003